(57)【要約】【課題】アンチグレア膜が設けられたガラス板の主面が凸となる曲げに対する強度を確保することを可能にしたガラス物品及びその製造方法を提供する。【解決手段】ガラス物品１１は、ガラス板１２とアンチグレア膜１３とを有する。ガラス物品は、ガラス板１２とアンチグレア膜１３との間に設けられた樹脂層１４をさらに有する。ガラス物品１１の製造方法は、ガラス板１２上に樹脂層１４を形成する工程と、樹脂層１４上にアンチグレア膜１３を形成する工程とを備える。【選択図】図１
2018104233.tif 000002
【特許請求の範囲】
【請求項１】
ガラス板とアンチグレア膜とを有するガラス物品であって、
前記ガラス板と前記アンチグレア膜との間に設けられた樹脂層をさらに有することを特徴とするガラス物品。
【請求項２】
前記樹脂層は、シリコーン樹脂層であることを特徴とする請求項１に記載のガラス物品。
【請求項３】
前記ガラス板は、表面に圧縮応力層を有することを特徴とする請求項１又は請求項２に記載のガラス物品。
【請求項４】
ガラス板とアンチグレア膜とを有するガラス物品の製造方法であって、
前記ガラス板上に樹脂層を形成する工程と、前記樹脂層上にアンチグレア膜を形成する工程と、を備えることを特徴とするガラス物品の製造方法。
【請求項５】
前記アンチグレア膜を形成する工程は、前記アンチグレア膜の前駆体を含有する塗布用溶液を前記樹脂層上に塗布することで前記樹脂層上に塗膜を形成した後、前記塗膜を加熱する工程であることを特徴とする請求項４に記載のガラス物品の製造方法。
【発明の詳細な説明】
【技術分野】
【０００１】
本発明は、ガラス板とアンチグレア膜とを有するガラス物品及びその製造方法に関する。
【背景技術】
【０００２】
特許文献１に記載されるように、ガラス板の一方の主面にアンチグレア膜を設けたガラス物品が知られている。
【先行技術文献】
【特許文献】
【０００３】
【特許文献１】特開２０１３−１５６５２３号公報
【発明の概要】
【発明が解決しようとする課題】
【０００４】
上記のようにアンチグレア膜を有するガラス物品において、アンチグレア膜が設けられたガラス板の主面が凸となる曲げが生じた場合、アンチグレア膜を設けていないガラス板よりも破壊され易いという現象が発生していた。
【０００５】
本発明は、こうした実情に鑑みてなされたものであり、その目的は、アンチグレア膜が設けられたガラス板の主面が凸となる曲げに対する強度を確保することを可能にしたガラス物品及びその製造方法を提供することにある。
【課題を解決するための手段】
【０００６】
上記課題を解決するガラス物品は、ガラス板とアンチグレア膜とを有するガラス物品であって、前記ガラス板と前記アンチグレア膜との間に設けられた樹脂層をさらに有する。
上記ガラス物品において、前記樹脂層は、シリコーン樹脂層であることが好ましい。
【０００７】
上記ガラス物品において、前記ガラス板は、表面に圧縮応力層を有することが好ましい。
上記課題を解決するガラス物品の製造方法は、ガラス板とアンチグレア膜とを有するガラス物品の製造方法であって、前記ガラス板上に樹脂層を形成する工程と、前記樹脂層上にアンチグレア膜を形成する工程と、を備える。
【０００８】
上記ガラス物品の製造方法において、前記アンチグレア膜を形成する工程は、前記アンチグレア膜の前駆体を含有する塗布用溶液を前記樹脂層上に塗布することで前記樹脂層上に塗膜を形成した後、前記塗膜を加熱する工程であることが好ましい。
【発明の効果】
【０００９】
本発明によれば、アンチグレア膜が設けられたガラス板の主面が凸となる曲げに対する強度を確保することが可能となる。
【図面の簡単な説明】
【００１０】
【図１】実施形態におけるガラス物品を示す側面図である。
【図２】（ａ）は、外力を加える前のガラス物品の内部応力について説明する概略断面図であり、（ｂ）は、外力を加えた状態のガラス物品の内部応力について説明する概略断面図である。
【図３】従来のガラス物品であって、（ａ）は、外力を加える前のガラス物品の内部応力について説明する概略断面図であり、（ｂ）は、外力を加えた状態のガラス物品の内部応力について説明する概略断面図である。
【発明を実施するための形態】
【００１１】
以下、本発明のガラス物品の実施形態について図面を参照して説明する。なお、図面では、説明の便宜上、構成の厚さ等を誇張して示す場合がある。また、各部分の寸法比率についても、実際と異なる場合がある。
【００１２】
図１に示すように、ガラス物品１１は、ガラス板１２とアンチグレア膜１３とを有している。ガラス物品１１は、ガラス板１２とアンチグレア膜１３との間に設けられた樹脂層１４をさらに有している。詳述すると、本実施形態のガラス物品１１において、ガラス板１２の両主面（第１主面１２ａ及び第２主面１２ｂ）のうち、一方の主面（第１主面１２ａ）上には、樹脂層１４が設けられ、その樹脂層１４上にはアンチグレア膜１３が設けられている。
【００１３】
ガラス板１２としては、例えば、表面に圧縮応力層を有するガラス板（化学強化ガラスや風冷強化ガラス等の強化ガラス）、ソーダライムガラス、無アルカリガラス等からなるガラス板が挙げられる。ガラス板１２は、曲面を有していてもよい。ガラス板１２の厚さは、特に限定されないが、例えば、０．１ｍｍ以上、５ｍｍ以下の範囲であることが好ましく、０．３ｍｍ以上、１．５ｍｍ以下の範囲であることがより好ましい。ガラス板１２は、表面に圧縮応力層を有することが好ましい。
【００１４】
ガラス物品１１のアンチグレア膜１３の膜面（表面）は、図示を省略した微細な凹凸構造を有し、この凹凸構造が光を散乱させることで、ガラス物品１１は、アンチグレア（ＡＧ：ａｎｔｉ−ｇｌａｒｅ）の性能を持つ。アンチグレア膜１３の厚さは、例えば、４０〜５００ｎｍの範囲であり、アンチグレア膜１３は、例えば、ＳｉＯ２、Ａｌ２Ｏ３、ＺｒＯ２、及びＴｉＯ２から選ばれる少なくとも一種の酸化物により構成されている。
【００１５】
樹脂層１４は、アンチグレア膜１３の下地層として設けられている。樹脂層１４は、アンチグレア膜１３よりも軟質な層であり、アンチグレア膜１３とガラス板１２の第１主面１２ａとの間において応力を緩和する。樹脂層１４としては、例えば、熱可塑性樹脂層、熱硬化性樹脂層、又は光硬化性樹脂層が挙げられる。樹脂層１４としては、具体的には、ウレタン樹脂層、エポキシ樹脂層、シリコーン樹脂層が挙げられる。樹脂層１４は、耐熱性、可視光の透過性等に優れるという観点から、シリコーン樹脂層であることが好ましい。シリコーン樹脂層は、例えば、ポリエステル変性シリコーン樹脂層等の変性シリコーン樹脂層であってもよい。樹脂層１４の弾性率は、アンチグレア膜１３の弾性率よりも低いことが好ましい。
【００１６】
樹脂層１４の厚さは、０．００５μｍ以上が好ましく、より好ましくは０．０１μｍ以上であり、さらに好ましくは０．０５μｍ以上であり、最も好ましくは０．１μｍ以上である。樹脂層１４の厚さを厚くするにつれて、アンチグレア膜１３とガラス板１２の第１主面１２ａとの間において応力を緩和する機能をより高めることができる。樹脂層１４の厚さは、１００μｍ以下であることが好ましく、より好ましくは１０μｍ以下であり、さらに好ましくは１μｍ以下であり、最も好ましくは０．５μｍ以下である。樹脂層１４の厚さを薄くするにつれて、例えば、ガラス物品１１の光透過性に対する影響を抑えることができる。
【００１７】
次に、ガラス物品１１の製造方法について説明する。
ガラス物品１１を製造するには、まずガラス板１２の第１主面１２ａに樹脂層１４を形成する（樹脂層形成工程）。樹脂層１４の形成方法としては、例えば、スリットコート法、スピンコート法、ディップコート法等が挙げられる。具体的には、樹脂層１４は、ガラス板１２の第１主面１２ａに樹脂層１４を形成する化合物を、例えば、スピンコート法により塗布し、２００〜３００℃程度の温度条件下で１０〜１００分間加熱することで得られる。
【００１８】
例えば、樹脂層１４をシリコーン樹脂から構成する場合、樹脂層１４を形成する化合物としては、例えば、下記一般式（１）で表される化合物が挙げられる。
［Ｒ３ＳｉＯ１／２］ａ［Ｒ２ＳｉＯ］ｂ［Ｒ１ＳｉＯ３／２］ｃ［ＳｉＯ２］ｄ…（１）
一般式（１）中、ａ、ｂ、ｃ、及びｄは、それぞれ括弧内の繰り返し単位数を表し、ａ、ｂ、ｃ、及びｄは、それぞれ０以上の整数であり、２＜（ａ＋２ｂ＋３ｃ＋４ｄ）／（ａ＋ｂ＋ｃ＋ｄ）＜４で表される関係式を満たす。
【００１９】
Ｒ１、Ｒ２、及びＲ３は、それぞれ独立して水素原子又は炭化水素基を示す。
上記一般式（１）で表される化合物から形成された樹脂層１４は、ガラス板１２及びアンチグレア膜１３との密着性が良好である。また、上記一般式（１）で表される化合物から形成された樹脂層１４は、ガラス板１２及びアンチグレア膜１３との熱膨張率差が小さいため、アンチグレア膜１３を形成する際に熱を受けたとしても、ガラス板１２から樹脂層１４が剥離し難く、しかもアンチグレア膜１３も樹脂層１４から剥離し難い。
【００２０】
上記一般式（１）で表される化合物は、炭化水素基又は水素原子の割合が少なくなる、すなわち、上記関係式中における（ａ＋２ｂ＋３ｃ＋４ｄ）／（ａ＋ｂ＋ｃ＋ｄ）の値が大きくなるほど、加熱された際の白濁が起こり難い。このため、アンチグレア膜１３を形成する際に熱を受けたとしても、透過ヘイズを低く抑えることが可能となる。上記関係式中における（ａ＋２ｂ＋３ｃ＋４ｄ）／（ａ＋ｂ＋ｃ＋ｄ）の値は、好ましくは２．２以上であり、より好ましくは２．４以上であり、さらに好ましくは２．６以上である。但し、上記関係式中における（ａ＋２ｂ＋３ｃ＋４ｄ）／（ａ＋ｂ＋ｃ＋ｄ）の値が大きすぎると、樹脂層１４が硬質化することで十分な緩衝機能が得られ難くなるおそれがある。こうした観点から、上記関係式中における（ａ＋２ｂ＋３ｃ＋４ｄ）／（ａ＋ｂ＋ｃ＋ｄ）の値は、好ましくは３．８以下であり、より好ましくは３．６以下であり、さらに好ましくは３．４以下である。
【００２１】
次に、樹脂層１４上にアンチグレア膜１３を形成する（アンチグレア膜形成工程）。アンチグレア膜１３は、アンチグレア膜１３の前駆体を含有する塗布用溶液を樹脂層１４上に塗布することで塗膜を形成した後、その塗膜を加熱することで得られる。なお、樹脂層１４上の塗膜は、加熱せずに自然乾燥してもよいが、塗膜を加熱することで、アンチグレア膜形成工程の時間を短縮することが可能である。
【００２２】
塗布用溶液を塗布する方法は、スプレー塗布法であることが好ましい。塗布用溶液のスプレー塗布には、周知の２流体ノズルや１流体ノズル等のノズルを用いることができる。ノズルから噴射される塗布用溶液の液滴の粒径は、例えば、０．１〜１００μｍであることが好ましく、より好ましくは１〜５０μｍである。液滴の粒径が０．１μｍ以上の場合、塗膜をより短時間で形成することができる。液滴の粒径が１００μｍ以下の場合、アンチグレア膜１３の性能を高め易くなる。液滴の粒径は、ノズルの種類、スプレー圧力、液量等によって調整することができる。例えば、２流体ノズルを用いる場合、スプレー圧力が高くなるほど液滴は小さくなり、また、液量が多くなるほど液滴は大きくなる。なお、液滴の粒径は、レーザー測定器によって測定されるザウター平均粒子径である。
【００２３】
塗布用溶液に含有されるアンチグレア膜１３の前駆体としては、例えば、シリカ前駆体、アルミナ前駆体、ジルコニア前駆体、チタニア前駆体等の無機前駆体が挙げられる。アンチグレア膜１３の前駆体は、アンチグレア膜１３の屈折率が低いこと、及び反応性を制御し易いことから、シリカ前駆体を含むことが好ましい。
【００２４】
シリカ前駆体としては、例えば、ケイ素原子に結合した炭化水素基及び加水分解性基を有するシラン化合物、シラン化合物の加水分解縮合物、並びにシラザン化合物が挙げられる。シリカ前駆体は、アンチグレア膜１３におけるクラックの発生を抑えるという観点から、シラン化合物、及びシラン化合物の加水分解縮合物の少なくとも一方を含むことが好ましい。
【００２５】
シラン化合物は、ケイ素原子に結合した炭化水素基及び加水分解性基を有する。炭化水素基は、炭素原子間に−Ｏ−、−Ｓ−、−ＣＯ−及び−ＮＲ’−（Ｒ’は水素原子又は１価の炭化水素基である。）から選ばれる少なくとも一つの基を有していてもよい。
【００２６】
炭化水素基は、１つのケイ素原子に結合した１価の炭化水素基であってもよく、２つのケイ素原子に結合した２価の炭化水素基であってもよい。１価の炭化水素基としては、例えば、アルキル基、アルケニル基、及びアリール基が挙げられる。２価の炭化水素基としては、例えば、アルキレン基、アルケニレン基、及びアリーレン基が挙げられる。
【００２７】
加水分解性基としては、例えば、アルコキシ基、アシロキシ基、ケトオキシム基、アルケニルオキシ基、アミノ基、アミノキシ基、アミド基、イソシアネート基、及びハロゲン原子が挙げられ、シラン化合物の安定性と加水分解性とのバランスを考慮すると、アルコキシ基、イソシアネート基、又はハロゲン原子（特に塩素原子）が好ましい。アルコキシ基としては、炭素数１〜３のアルコキシ基が好ましく、メトキシ基又はエトキシ基がより好ましい。
【００２８】
シラン化合物としては、例えば、アルコキシシラン（テトラメトキシシラン、テトラエトキシシラン、テトライソプロポキシシラン等）、アルキル基を有するアルコキシシラン（メチルトリメトキシシラン、エチルトリエトキシシラン等）、ビニル基を有するアルコキシシラン（ビニルトリメトキシシラン、ビニルトリエトキシシラン等）、エポキシ基を有するアルコキシシラン（２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、及びアクリロイルオキシ基を有するアルコキシシラン（３−アクリロイルオキシプロピルトリメトキシシラン等）が挙げられる。
【００２９】
アンチグレア膜１３の各特性の点から、シラン化合物は、アルコキシシラン及びアルコキシシランの加水分解縮合物の少なくとも一方を含むことが好ましく、アルコキシシランの加水分解縮合物を含むことがより好ましい。
【００３０】
シラザン化合物は、その構造内にケイ素と窒素の結合（−ＳｉＮ−）を有する化合物である。シラザン化合物としては、低分子化合物でも高分子化合物（所定の繰り返し単位を有するポリマー）であってもよい。低分子系のシラザン化合物としては、例えば、ヘキサメチルジシラザン、ヘキサフェニルジシラザン、ジメチルアミノトリメチルシラン、トリシラザン、シクロトリシラザン、及び１，１，３，３，５，５−ヘキサメテルシクロトリシラザンが挙げられる。
【００３１】
アルミナ前駆体としては、例えば、アルミニウムアルコキシド、アルミニウムアルコキシドの加水分解縮合物、水溶性アルミニウム塩、及びアルミニウムキレートが挙げられる。ジルコニア前駆体としては、例えば、ジルコニウムアルコキシド、及びジルコニウムアルコキシドの加水分解縮合物が挙げられる。チタニア前駆体としては、例えば、チタンアルコキシド、及びチタンアルコキシドの加水分解縮合物が挙げられる。
【００３２】
塗布用溶液は、アンチグレア膜１３の前駆体を溶解する液状媒体を含有する。
液状媒体としては、例えば、水、アルコール類、ケトン類、エーテル類、セロソルブ類、エステル類、グリコールエーテル類、含窒素化合物、及び含硫黄化合物が挙げられる。
【００３３】
アルコール類としては、例えば、メタノール、エタノール、イソプロパノール、ブタノール、及びジアセトンアルコールが挙げられる。ケトン類としては、例えば、アセトン、メチルエチルケトン、及びメチルイソブチルケトンが挙げられる。
【００３４】
エーテル類としては、例えば、テトラヒドロフラン、及び１，４−ジオキサンが挙げられる。セロソルブ類としては、例えば、メチルセロソルブ、及びエチルセロソルブが挙げられる。エステル類としては、例えば、酢酸メチル、及び酢酸エチルが挙げられる。グリコールエーテル類としては、例えば、エチレングリコールモノアルキルエーテルが挙げられる。含窒素化合物としては、例えば、Ｎ，Ｎ−ジメチルアセトアミド、Ｎ，Ｎ−ジメチルホルムアミド、及びＮ−メチルピロリドンが挙げられる。含硫黄化合物としては、例えば、ジメチルスルホキシドが挙げられる。
【００３５】
液状媒体は一種を単独で用いてもよく、二種以上を組み合わせて用いてもよい。
液状媒体としては、アンチグレア膜１３の前駆体を加水分解させるために、少なくとも水が用いられる。液状媒体は、水と水以外の液状媒体との混合液であってもよい。混合液中の水以外の液状媒体としては、アルコール類が好ましく、メタノール、エタノール、イソプロピルアルコール、及びブタノールから選ばれる少なくとも一種がより好ましい。
【００３６】
液状媒体は、アンチグレア膜１３の前駆体の加水分解及び縮合を促進する酸触媒を含んでもよい。酸触媒は、上記前駆体の加水分解および縮合を促進し、アンチグレア膜１３を短時間で形成させる。酸触媒は、アンチグレア膜１３の前駆体に予め添加されてもよく、塗布用溶液の調製の際に添加されてもよい。酸触媒としては、無機酸（硝酸、硫酸、塩酸等）、有機酸（ギ酸、シュウ酸、酢酸、モノクロル酢酸、ジクロル酢酸、トリクロル酢酸等）が挙げられる。
【００３７】
アンチグレア膜１３を形成する工程において、樹脂層１４上の塗膜を１５０〜２３０℃の温度条件下で、３０〜６０分間加熱することが好ましい。
ガラス物品１１の主な用途としては、例えば、ディスプレイ用途、タッチパネル用途、及び電子デバイス用途が挙げられるが、窓ガラス用途、建材用途、車両用途等であってもよい。ガラス物品１１は、映像等の視認性が良好であり、電子デバイス用途として好適に使用できる。なお、ガラス物品１１のアンチグレア膜１３には、さらにアンチリフレクション（ＡＲ）膜、防汚（ＡＦ）膜等を積層することもできる。ＡＲ膜及びＡＦ膜を積層する場合、ガラス板１２側から、アンチグレア膜１３、ＡＲ膜、及びＡＦ膜の順に積層することが好ましい。
【００３８】
次に、ガラス物品１１の作用について説明する。
図３（ａ）に示すように、従来のガラス物品１０では、ガラス板１２の第１主面１２ａにアンチグレア膜１３が直接設けられている。ここで、アンチグレア膜１３は、塗膜を加熱することによって形成される。すなわち、アンチグレア膜１３は、塗膜の収縮を伴って形成される。このように形成されたアンチグレア膜１３に接するガラス板１２の第１主面１２ａには、内部応力（引張応力）が生じていると考えられる。
【００３９】
このため、図３（ｂ）に示すように、状来のガラス物品１０では、ガラス板１２の第１主面１２ａが凸となるように湾曲した場合、第１主面１２ａの引張応力がさらに増大する。このことにより、ガラス板１２が破壊され易くなる。
【００４０】
図２（ａ）に示すように、本実施形態のガラス物品１１では、ガラス板１２とアンチグレア膜１３との間に樹脂層１４が設けられている。このため、アンチグレア膜１３の形成の際に塗膜が収縮しても、樹脂層１４のおかげで、ガラス板１２の第１主面１２ａには、アンチグレア膜１３を要因とした引張応力が生じ難くなる。
【００４１】
このため、図２（ｂ）に示すように、本実施形態のガラス物品１１では、ガラス板１２の第１主面１２ａが凸となるように湾曲した場合、ガラス板１２の第１主面１２ａに生じる引張応力は、樹脂層１４を有しない従来のガラス物品１０よりも小さくなる。
【００４２】
以上詳述した実施形態によれば、次のような作用効果が発揮される。
（１）ガラス物品１１は、ガラス板１２とアンチグレア膜１３とを有している。ガラス物品１１は、ガラス板１２とアンチグレア膜１３との間に設けられた樹脂層１４とをさらに有している。この構成によれば、上述した作用が得られるため、アンチグレア膜１３が設けられたガラス板１２の第１主面１２ａが凸となる曲げに対する強度を確保することが可能となる。
【００４３】
（２）ガラス物品１１の樹脂層１４は、シリコーン樹脂層であることが好ましい。シリコーン樹脂層は、例えば、可視光の透過性に優れるため、電子デバイス用途に好適に用いることができる。
【００４４】
（３）ガラス物品１１のガラス板１２が圧縮応力層を有することで、曲げ強度をより高めたガラス物品１１を得ることができる。
（４）ガラス物品１１の製造方法は、ガラス板１２上に樹脂層１４を形成する工程と、樹脂層１４上にアンチグレア膜１３を形成する工程とを備えている。この方法によれば、上述した作用が得られるため、アンチグレア膜１３が設けられたガラス板１２の第１主面１２ａが凸となる曲げに対する強度を確保することが可能となる。
【００４５】
（５）アンチグレア膜１３を形成する工程は、アンチグレア膜１３の前駆体を含有する塗布用溶液を樹脂層１４上に塗布することで樹脂層１４上に塗膜を形成した後、塗膜を加熱する工程である。例えば、このようにアンチグレア膜１３を形成した場合であっても、樹脂層１４によってアンチグレア膜１３の内部応力を好適に緩和することができるため、上述した曲げに対する強度を確保したガラス物品１１を得ることが可能となる。
【００４６】
（変更例）
ガラス物品１１のアンチグレア膜１３は、例えば、スパッタリング法や化学気相蒸着（Ｃｈｅｍｉｃａｌ  Ｖａｐｏｒ  Ｄｅｐｏｓｉｔｉｏｎ：ＣＶＤ）法等により形成したものであってもよい。このガラス物品１１では、ガラス板１２の第１主面１２ａが凸となるように湾曲した場合、アンチグレア膜１３に生じたクラックの進展を樹脂層１４によって抑制し、ガラス板１２にクラックが進展することを阻止することが可能となる。従って、アンチグレア膜１３が設けられたガラス板１２の第１主面１２ａが凸となる曲げに対する強度を確保することが可能となる。
【実施例】
【００４７】
次に、実施例、比較例を説明する。
（実施例１）
ガラス板（無アルカリガラス板、日本電気硝子社製、ＯＡ−１０Ｇ、幅５０ｍｍ、長さ５０ｍｍ、厚さ０．５ｍｍ）上に、樹脂層を形成するための化合物（シリコーン樹脂系コーティング剤、ハニー化成社製、商品名：ハニセランＰＩ）をスピンコート法で塗布した。その後、加熱温度１８０℃、加熱時間３０分間の条件で塗膜を硬化させることで、厚さ１μｍのシリコーン樹脂層が設けられたガラス板を得た。
【００４８】
次に、アンチグレア膜を形成するための塗布用溶液を樹脂層上にスプレー塗布することで、樹脂層上に塗膜を形成した。塗布用溶液は、水を含む液状媒体にアンチグレア膜の前駆体（テトラエトキシシラン）を溶解することで調製した。スプレー塗布には、市販の２流体ノズルを備えたスプレーコーティング装置を用いて、樹脂層上に塗布用溶液を均一に塗布した。その後、加熱温度１８０℃、加熱時間３０分間の条件で塗膜を硬化させることで、ガラス物品のサンプルを得た。
【００４９】
（比較例１）
比較例１では、樹脂層を省略した以外は、実施例１と同様にしてガラス板の第１主面にアンチグレア膜を設けることでガラス物品のサンプルを得た。
【００５０】
（比較例２）
比較例２では、実施例１と同様にして樹脂層を設けたガラス板を得た後、ガラス板において樹脂層とは反対側の第２主面に実施例１と同様にしてアンチグレア膜を設けることでガラス物品のサンプルを得た。
【００５１】
（参考例１）
参考例１では、実施例１と同様のガラス板をサンプルとして準備し、樹脂層及びアンチグレア膜のいずれも省略した。
【００５２】
（評価）
各例のサンプルの周縁部全体を固定治具によって押さえ、重さ１３０ｇ、直径３１．８ｍｍの鉄球を所定の高さから各サンプルにおけるガラス板の第２主面側に落下させ、各サンプルが破壊される高さを比較することにより行った。
【００５３】
鉄球を落下させる高さ位置を１５ｃｍから５ｃｍずつ上げていき、各サンプルが破壊されるまで繰り返した。なお、各サンプルについて、１８回測定を行った後、得られたデータに対しプロットを行い、平均の破壊高さ（破壊確率が６３％となるときの高さ）を求めた。その結果を表１に示す。
【００５４】
【表１】
2018104233.tif 000003
実施例１では、ガラス板とアンチグレア膜との間に樹脂層が設けられているため、参考例１と同等の破壊強度が得られている。比較例１及び２では、ガラス板とアンチグレア膜との間に樹脂層が設けられていないため、参考例１よりも曲げ強度が低い。
【符号の説明】
【００５５】
１１…ガラス物品、１２…ガラス板、１３…アンチグレア膜、１４…樹脂層。
【図１】
2018104233.tif 000004
【図２】
2018104233.tif 000005
【図３】
2018104233.tif 000006